(57)【要約】【課題】樹脂成形体に応力が加わってもフッ素含有領域が剥離して撥油性が低下することがなく、樹脂成形体の表面全体に均一に撥油性を付与することが可能な樹脂成形体およびその製造方法を提供する。【解決手段】脂肪族炭化水素または芳香族炭化水素のうち少なくとも一方を含む樹脂基材を有する樹脂成形体であって、前記樹脂基材の表層部には、炭化水素部にフッ素を付加、置換し、撥油性を向上させるフッ素化領域が形成され、前記フッ素化領域は、表面から内方に向かってフッ素濃度が低くなるフッ素濃度勾配があることを特徴とする。【選択図】図１
2020122057.tif 000002
【特許請求の範囲】
【請求項１】
脂肪族炭化水素または芳香族炭化水素のうち少なくとも一方を含む樹脂基材を有する樹脂成形体であって、
前記樹脂基材の表層部には、炭化水素部にフッ素を付加、置換し、撥油性を向上させるフッ素化領域が形成され、前記フッ素化領域は、表面から内方に向かってフッ素濃度が低くなるフッ素濃度勾配があることを特徴とする樹脂成形体。
【請求項２】
前記フッ素化領域を有する樹脂成形体は、フッ素化領域を形成しない樹脂成形体よりも可視光線の平均透過率が高いことを特徴とする請求項１に記載の樹脂成形体。
【請求項３】
前記フッ素化領域を有する樹脂成形体は、フッ素化領域を形成しない樹脂成形体よりも可視光線の平均反射率が低いことを特徴とする請求項１または２に記載の樹脂成形体。
【請求項４】
請求項１から３のいずれか一項に記載の樹脂成形体の製造方法であって、
前記樹脂基材の表層部にフッ素を含む反応ガスに反応させ、前記フッ素化領域を形成するフッ素化工程を有し、
前記フッ素化工程において、前記反応ガスのフッ素濃度、反応圧力、反応時間、反応温度のうち、少なくとも１つを制御することにより、前記フッ素化領域におけるフッ素濃度勾配、前記フッ素化領域の表面粗さ、および、前記フッ素化領域の深さを調整することを特徴とする樹脂成形体の製造方法。
【発明の詳細な説明】
【技術分野】
【０００１】
本発明は、樹脂基材の表層部にフッ素化領域を有する樹脂成形体およびその製造方法に関する。
【背景技術】
【０００２】
脂肪族炭化水素や芳香族炭化水素を含む樹脂材料からなる樹脂成形体は、油脂に対する親和性が高いために、表面に油脂が付着して油汚れしやすい。このため、樹脂成形体の表面への油脂の付着を低減させるために、樹脂成形体の表面の撥油性を向上させることが望まれている。
【０００３】
従来、樹脂成形体の表面の撥油性を向上させるために、有機フッ素化合物を含むフッ素組成物を樹脂表面にコーティングすることによって樹脂表面にフッ素含有塗膜を形成した樹脂成形体が知られている。
【０００４】
例えば、特許文献１には、フッ素含有塗膜として、フルオロアルキル基含有アクリレートモノマーを用いた共重合体を用いることが記載されている。また、特許文献２には、フッ素含有塗膜として、フルオロオレフィンを有するフッ素樹脂を用いることが記載されている。更に、特許文献３には、フッ素含有塗膜として、フルオロアルキル基含有シランを有するフッ素樹脂を用いることが記載されている。また、特許文献４には、透明樹脂基材の表面に高屈折率層をコーティングし、この高屈折率層の表面にフルオロアルキル基含有シランを有するフッ素含有塗膜である低屈折率層を積層させた、防汚性を有する反射防止フィルムが記載されている。
【先行技術文献】
【特許文献】
【０００５】
【特許文献１】特開２００９−５７５３０号公報
【特許文献２】特許第４１７６３８９号公報
【特許文献３】特許第５４８２９４０号公報
【特許文献４】特許第５２３３０６１号公報
【発明の概要】
【発明が解決しようとする課題】
【０００６】
しかしながら、上述した各特許文献に記載されたフッ素含有塗膜を備えた樹脂成形体は、いずれも樹脂基材の表面に、樹脂基材とは組成の異なるフッ素含有塗膜層を形成しているので、外部応力などによってフッ素含有塗膜層が樹脂基材から剥離してしまうことがあった。このため、樹脂基材とフッ素含有塗膜層との密着性を高める目的で、樹脂基材とフッ素含有塗膜層との間に密着層などを形成する必要があり、層構造が複雑で製造コストが高くなるという課題がある。
【０００７】
また、樹脂基材の表面にフッ素含有塗膜層を形成する場合、樹脂基材の形状に微細な凹凸などが存在すると、樹脂基材の表面全体に均一な厚みおよび均一な表面粗さでムラなくフッ素含有塗膜を形成することが困難であった。
【０００８】
本発明は、前述した事情に鑑みてなされたものであって、樹脂成形体に応力が加わってもフッ素含有領域が剥離して撥油性が低下することがなく、樹脂成形体の表面全体に均一に撥油性を付与することが可能な樹脂成形体およびその製造方法を提供することを目的とする。
【課題を解決するための手段】
【０００９】
上記課題を解決するために、この発明は以下の手段を提案している。
即ち、本発明の樹脂成形体は、脂肪族炭化水素または芳香族炭化水素のうち少なくとも一方を含む樹脂基材を有する樹脂成形体であって、前記樹脂基材の表層部には、炭化水素部にフッ素を付加、置換し、撥油性を向上させるフッ素化領域が形成され、前記フッ素化領域は、表面から内方に向かってフッ素濃度が低くなるフッ素濃度勾配があることを特徴とする。
【００１０】
本発明の樹脂成形体によれば、樹脂基材の表層部にフッ素濃度勾配があるフッ素化領域を形成することによって、撥油性が高く、かつフッ素化領域の剥離が生じにくい樹脂成形体を実現することができる。
【００１１】
また、本発明では、前記フッ素化領域を有する樹脂成形体は、フッ素化領域を形成しない樹脂成形体よりも可視光線の平均透過率が高くてもよい。
【００１２】
また、本発明では、前記フッ素化領域を有する樹脂成形体は、フッ素化領域を形成しない樹脂成形体よりも可視光線の平均反射率が低くてもよい。
【００１３】
また、本発明の樹脂成形体の製造方法は、前記各項に記載の樹脂成形体の製造方法であって、前記樹脂基材の表層部にフッ素を含む反応ガスに反応させ、前記フッ素化領域を形成するフッ素化工程を有し、前記フッ素化工程において、前記反応ガスのフッ素濃度、反応圧力、反応時間、反応温度のうち、少なくとも１つを制御することにより、前記フッ素化領域におけるフッ素濃度勾配、前記フッ素化領域の表面粗さ、および、前記フッ素化領域の深さを調整することを特徴とする。
【発明の効果】
【００１４】
本発明によれば、樹脂成形体に応力が加わってもフッ素含有領域が剥離して撥油性が低下することがなく、樹脂成形体の表面全体に均一に撥油性を付与することが可能な樹脂成形体およびその製造方法を提供することができる。
【図面の簡単な説明】
【００１５】
【図１】本発明の一実施形態の樹脂成形体の表面近傍の断面図である。
【図２】実施例の屈折率分布を示すグラフである。
【図３】実施例の試料の最表面の状態を示す図である。
【図４】実施例のフッ素化領域における元素濃度分布を示すグラフである。
【発明を実施するための形態】
【００１６】
以下、図面を参照して、本発明の一実施形態の樹脂成形体、およびその製造方法について説明する。なお、以下に示す各実施形態は、発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
【００１７】
（樹脂成形体）
図１は、本発明の一実施形態の樹脂成形体の表面近傍の断面図である。
本実施形態の樹脂成形体１０は、樹脂基材１１を有する。樹脂基材１１は、脂肪族炭化水素または芳香族炭化水素のうち少なくとも一方を含む樹脂である。こうした樹脂基材１１の具体例としては、ポリカーボネート樹脂、ポリエチレン樹脂、ポリスチレン樹脂、ポリプロピレン樹脂、環状脂肪族オレフェン系樹脂、ポリエステル樹脂、アクリル樹脂、ポリエーテルエーテルケトン樹脂、アクリロニトリル−ブタジエン−スチレン樹脂が挙げられる。また、これらの樹脂は、硫黄（Ｓ）、酸素（Ｏ）、窒素（Ｎ）を含んでいても良い。本実施形態では、樹脂基材１１としてポリカーボネート樹脂を用いている。
【００１８】
樹脂基材１１は、樹脂基材１１を構成する炭化水素部にフッ素を付加、置換させたフッ素化領域１２が表層部に形成されている。なお、ここでいう表層部とは、樹脂基材１１の表面１１ａから所定の深さ範囲までの領域である。
【００１９】
このようなフッ素化領域１２は、例えば、厚みが１００ｎｍ〜５０００ｎｍ程度になるように形成される。
【００２０】
フッ素化領域１２は、樹脂基材１１の表面１１ａから内方に向かってフッ素濃度が低くなるフッ素濃度勾配があるように形成されている。例えば、フッ素化領域１２は、表面１１ａから内方に向かってフッ素濃度が低くなっている。なお、フッ素化領域１２のフッ素濃度勾配は、表面１１ａから内方に向かってフッ素濃度が不均一に減少していたり、一様に減少していたり、段階的に減少していてもよく、フッ素の減少度合いが限定されるものでは無い。
フッ素化領域１２のフッ素濃度勾配は、例えば、樹脂基材１１の表面１１ａにフッ素ガスを作用させた際の、樹脂基材１１へのフッ素の浸透度合いと比例していればよい。
【００２１】
このようなフッ素化領域１２は、樹脂基材１１にフッ素ガスを作用させて、樹脂基材１１を構成する炭化水素部にフッ素を付加や置換させることによって形成する。形成されたフッ素化領域１２と、フッ素に置換されていない樹脂基材１１との間に界面は存在しない。
【００２２】
本実施形態では、フッ素化領域１２の屈折率が樹脂基材１１の屈折率に達するまでの深さ位置までをフッ素化領域１２と称する。
【００２３】
以上のような構成の樹脂成形体１０によれば、樹脂基材１１の表層部にフッ素化領域１２を形成することによって、樹脂基材１１を構成する炭化水素部にフッ素が付加、置換されたＣ−Ｆ結合が形成されるので、樹脂基材１１の表面１１ａは、フッ素化領域１２を形成しない領域よりも撥油性が高められる。これにより、樹脂成形体１０に、油汚れなどの付着を抑制する撥油性を付与することができる。
【００２４】
また、樹脂基材１１の表層部にフッ素化領域１２を形成することによって、樹脂基材１１の表面１１ａの表面粗さを制御することができる。後述する樹脂基材１１にフッ素化領域１２を形成する工程では、樹脂基材１１の表面１１ａにフッ素ガスを作用させるが、この時、フッ素化前の樹脂基材１１の表面１１ａがフッ素ガスによって表面改質されるので、樹脂基材１１の表面１１ａの表面粗さを自在に制御できる。
【００２５】
これにより、例えば、樹脂成形体１０を光学レンズなどの光学部材に適用した際に、表面粗さを低減すれば乱反射を抑制することができる。また、こうした樹脂基材１１の表面１１ａの表面粗さが粗くなるように制御すれば、撥油性をより一層向上させることができるとともに、アンカー効果を利用した密着性の向上や摩擦力を増加させることができる。
【００２６】
また、樹脂基材１１を構成する炭化水素部にフッ素が付加、置換されることで、樹脂基材１１よりも屈折率が低いフッ素化領域１２が形成されると、フッ素化領域１２の形成前と比較して可視光線の反射率の平均値である平均反射率が低下する。また、透明性を有する樹脂成形体１０である場合、可視光線の透過率の平均値である平均透過率が上昇する。
【００２７】
これにより、樹脂基材１１に可視光線を照射すると、フッ素化領域１２を形成しない樹脂基材と比較して、樹脂基材１１を透過可能な可視光線の光量が増加し、かつ反射される可視光線の光量が抑制される。これにより、例えば、樹脂成形体１０を光学レンズなどの光学部材に適用した際に、光学レンズで反射される可視光線を減らして、透過する可視光線の光量を高め、光学的に明るいレンズを実現することができる。
【００２８】
また、フッ素化領域１２にフッ素濃度勾配があることによって、フッ素化領域１２のうち、フッ素濃度が最も高い樹脂基材１１の１１ａにおいて、フッ素化しない樹脂基材と比較して、可視光線の透過率が最も高められ、かつ、可視光線の反射率を最も低くすることができる。これにより、例えば、樹脂成形体１０を光学レンズなどの光学部材に適用した際に、光学レンズの最表面（入射面）において、入射する可視光線の表面反射を最大限抑制し、入射量を高めることができ、光学的に明るいレンズを実現することができる。
【００２９】
そして、本実施形態の樹脂成形体１０によれば、フッ素化領域１２の剥離を防止することができる。本実施形態の樹脂成形体１０におけるフッ素化領域１２は、樹脂基材１１にフッ素を反応させて形成したものであり、フッ素化領域１２と、フッ素化されていない樹脂基材１１との間には界面は存在しない。しかも、このフッ素化領域１２は、樹脂基材１１の表面１１ａから、樹脂基材１１のうちフッ素化されていない領域（内方）に向かうほどフッ素濃度が低くなり、フッ素化されていない樹脂基材１１に対して化学的組成の違いが少なくなり、親和性が高くなる。
【００３０】
これにより、樹脂基材１１に外部応力が加わったり、温度変化による収縮が生じても、フッ素化領域１２だけが剥離することが無い。よって、例えば樹脂成形体１０を形状が変化するフィルム状にして、屈曲や伸縮させるなど物理的な応力を加えても、撥油性の低下を防止することができる。
【００３１】
なお、上述した実施形態では、板状の樹脂基材の一方の表層部にフッ素化領域を形成した例を挙げて説明しているが、フッ素化領域の形成部分はこれに限定されるものでは無い。例えば、樹脂基材全面の表層部にフッ素化領域を形成することもできる。また、樹脂基材は、曲面や不定形面を有する各種形状に形成されたものであってもよい。
【００３２】
（樹脂成形体の製造方法）
次に、本発明の一実施形態の樹脂成形体の製造方法を説明する。
上述したような構成の樹脂成形体１０を製造する際には、樹脂基材１１の表面１１ａにフッ素ガスを作用させる工程によって、フッ素濃度勾配のあるフッ素化領域１２を形成する。
より具体的には、例えば、真空チャンバー内にフッ素化前の樹脂基材１１を載置し、真空チャンバー内を減圧した後、不活性ガスで所定濃度に希釈したフッ素（反応ガス）が所定の反応圧力となるように真空チャンバー内に導入する。そして、真空チャンバー内の樹脂基材１１を所定の温度で所定時間、反応ガスに暴露させる。
【００３３】
樹脂基材１１は、その表面１１ａから徐々に樹脂基材１１を構成する炭化水素部の水素原子がフッ素に置換され、また、フッ素が付加され、Ｃ−Ｆ結合を形成する。こうした樹脂基材１１のフッ素化反応は、反応ガスに暴露される樹脂基材１１の表面１１ａ側が最も大きく、表面１１ａから遠ざかるにつれて漸減する。これにより、樹脂基材１１の表層部に、所定の深さでフッ素濃度勾配を要するフッ素化領域１２が形成される。
【００３４】
樹脂基材１１にフッ素化領域１２を形成する工程での条件例としては、反応ガス中のフッ素濃度は０．０１％〜１００％、好ましくは０．０１％〜５０％、より好ましくは０．０１％〜３０％である。フッ素濃度が高いと短時間でフッ素化が進行するが、樹脂基材１１の表面１１ａがフッ素によって分解される恐れがある。また、希釈用の不活性ガスとしては窒素やアルゴンを用いることができるが、コスト面から窒素が好ましい。
【００３５】
真空チャンバー内の圧力（反応圧力）は０．１ｋＰａ〜１０００ｋＰａ、好ましくは０．１ｋＰａ〜３００ｋＰａの範囲である。反応温度は５℃〜１００℃、好ましくは１５℃〜７０℃、より好ましくは１５℃〜３０℃の範囲である。反応温度が１００℃を超えると、樹脂基材１１が軟化する懸念がある。また、樹脂基材１１の表面１１ａを反応ガスに暴露させる時間（反応時間）は１分〜２４時間、好ましくは５分〜８時間、より好ましくは５分〜６０分の範囲である。反応時間が長くなるほどフッ素化率は大きくなるが、樹脂基材１１の表面１１ａがフッ素によって分解される恐れがある。
【００３６】
樹脂基材１１の表層部にフッ素化領域１２を形成する工程では、上述した反応ガスのフッ素濃度、反応圧力、反応時間、反応温度のうち、少なくとも１つを制御することによって、フッ素化領域１２におけるフッ素濃度勾配、樹脂基材１１の表面１１ａの表面粗さ、および、フッ素化領域１２の深さを目的の範囲内にできる。
【００３７】
例えば、反応ガスのフッ素濃度を高くすることで、フッ素化領域１２の表面粗さを粗くして、樹脂基材１１の表面１１ａをより粗くすることもできる。また、例えば、反応ガスのフッ素濃度を高くして、フッ素化領域１２の深さを深くすることもできる。反応時間を長くしたり、反応温度を高くすることで、樹脂基材１１の表面１１ａの表面粗さを粗くしたり、フッ素化領域１２の深さを深くすることもできる。
【００３８】
本発明の樹脂成形体の製造方法によれば、樹脂基材１１にフッ素を含む反応ガスを作用させるだけで、樹脂基材１１の表層部にフッ素化領域１２を形成した樹脂成形体１０を容易に製造することができる。これにより、例えば、複数の局面が組み合わされた複雑な形状の樹脂基材１１や、表面に凹凸が存在する形状の樹脂基材１１であっても、フッ素濃度勾配を有するフッ素化領域１２を所定の厚みでムラなく均一に形成することができる。
【００３９】
こうした一例として、曲面を有する樹脂ボトルや、非球面樹脂レンズなどに対して、均一な厚みのフッ素化領域１２を容易に形成することができる。従来のように、フッ素コーティングによってフッ素化層を積層したレンズは、フッ素化層の厚みがバラつくと、レンズ表面に虹色の干渉模様を生じることがあったが、本実施形態の樹脂成形体１０では、フッ素化領域１２の形成条件を制御することで、フッ素化領域１２の厚みを均一化でき、虹色の干渉模様の発生を防止することができる。
【００４０】
なお、樹脂成形体１０を製造する際に、樹脂基材１１がフィルム状の樹脂膜である場合には、例えば、繰出しロールから巻取ロールに樹脂基材１１を移動させるロールｔｏロールの経路中に真空チャンバーを設置し、樹脂基材１１の表面１１ａを反応ガスに暴露させてフッ素化領域１２を連続して効率的に形成することができる。
【００４１】
以上、本発明の実施形態を具体的に説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【実施例】
【００４２】
以下、実施例を挙げて、本発明をより具体的に説明するが、本発明はこれら実施例に限定されるものではない。
［実施例１］
上述した樹脂成形体の製造方法に従って、厚さ２ｍｍの板状のポリカーボネート樹脂（樹脂基材）をフッ素を含む反応ガスによってフッ素化し、フッ素化領域を形成した。ポリカーボネート樹脂は密閉容器内に設置し、真空ポンプにて脱気を行ない、窒素置換、脱気を繰り返し行なった。その後、真空ポンプにて減圧し、窒素で３０％に希釈したフッ素を密閉容器内の圧力が１ｋＰａに達するまで導入し、反応温度が室温（２５℃）、反応時間が５分間となるように、ポリカーボネート樹脂を反応ガスに暴露した。５分経過後、密閉容器内を窒素で置換し、脱気操作を繰り返し行なった後に窒素置換し、フッ素化領域が形成された実施例１の樹脂成形体を得た。
【００４３】
［実施例２］
実施例１と同様に、窒素で３０％に希釈したフッ素（反応ガス）を密閉容器内の圧力が１６ｋＰａに達するまで導入し、反応温度が室温（２５℃）、反応時間が１０分間となるように、ポリカーボネート樹脂を反応ガスに暴露した。１０分経過後、密閉容器内を窒素で置換し、脱気操作を繰り返し行なった後に窒素置換し、フッ素化領域が形成された実施例２の樹脂成形体を得た。
【００４４】
［実施例３］
実施例１と同様に、窒素で３０％に希釈したフッ素（反応ガス）を密閉容器内の圧力が３５ｋＰａに達するまで導入し、反応温度が７０℃、反応時間が６０分間となるように、ポリカーボネート樹脂を反応ガスに暴露した。６０分経過後、密閉容器内を窒素で置換し、脱気操作を繰り返し行なった後に窒素置換し、フッ素化領域が形成された実施例３の樹脂成形体を得た。
【００４５】
［比較例１］
比較例１として、フッ素化領域を形成しないポリカーボネート樹脂を用意した。
【００４６】
（表面粗さ測定）
上述した実施例１〜３および比較例１について、表面粗さを測定した。
表面粗さの測定には、原子間力顕微鏡（ＡＦＭ：MFP-3D Infinity AFM（オックスフォード・インストゥルメンツ株式会社製））を用いた。それぞれの試料の表面粗さには、ＡＦＭから算出される算術平均粗さ（Ｒａ）の値を指標とした。
【００４７】
（フッ素化領域の厚み測定、屈折率分布の測定）
上述した実施例１〜３について、フッ素化領域の厚みを測定した。また、実施例１〜３および比較例１について、屈折率分布を測定した。
フッ素化領域の厚み測定、屈折率分布の測定には、分光エリプソメーター（分光偏光楕円率計測器 M-2000DI（J.A.Woolam社製））を用いた。屈折率分布においては、可視光領域、すなわち４００ｎｍ〜８００ｎｍの波長域について測定した。
【００４８】
（撥油性の測定）
上述した実施例１〜３および比較例１について、油汚れに対する撥油性の指標として、油の接触角を測定した。
油の接触角の測定には、全自動接触角計（全自動接触角計：DM-701 (協和界面科学株式会社製））を用いた。油種にはｎ−ヘキサデカン（表面自由エネルギー：２７．６ｍＮ／ｍ，２０℃）を用いた。
【００４９】
以上の表面粗さ、フッ素化領域の厚み、撥油性について、表１に結果を示す。また、屈折率分布について、図２に結果を示す。また、実施例３および比較例１の最表面の状態を図３に示す。
【００５０】
【表１】
2020122057.tif 000003
【００５１】
表１に示す結果によれば、フッ素化処理条件（フッ素濃度、反応圧力、反応温度、反応時間）を変化させることによって、表面粗さ、およびフッ素化領域の厚さを制御することができる。また、実施例１〜３は、比較例１よりも優れた撥油性を示し、また、フッ素化処理条件を変化させることで撥油性の強弱を調整することができ、油汚れに対する撥油性を付与できる。
また、図２に示す結果によれば、実施例１〜３のフッ素化領域の屈折率は、可視光領域（４００ｎｍ〜８００ｎｍ）の全域において、比較例１よりも低屈折率であることが確認された。
【００５２】
（元素濃度の測定、フッ素濃度分布の測定）
上述した実施例１〜３および比較例１について、元素濃度を測定した。元素濃度の測定には、Ａｌ線源を使用したＸ線光電子分光（ＸＰＳ：PHI5000 VersaProbeII（アルバック・ファイ株式会社製））を用いた。また、フッ素置換率として各元素のピーク面積から算出されるフッ素元素と炭素元素の元素組成比（Ｆ／Ｃ）を算出した。この結果を表２に示す。
【００５３】
【表２】
2020122057.tif 000004
【００５４】
また、フッ素化領域のフッ素濃度分布については、アルゴンガスクラスターイオン銃による表面エッチングを併用し、表面から内方にかけてのＦ１ｓ軌道のピーク強度の減衰からフッ素濃度の減衰を測定した。実施例１のフッ素化領域のフッ素濃度分布の測定結果を図４に示す。
図４に示すように、フッ素のピーク強度すなわちフッ素化領域のフッ素濃度は、フッ素化領域の表面から内方に向かうにしたがって徐々に減少していくフッ素濃度勾配があることが確認できた。
【００５５】
（平均反射率および平均透過率の測定）
上述した実施例１〜３および比較例１について、可視光領域（４００ｎｍ〜８００ｎｍ）における平均反射率および平均透過率を測定した。測定には分光光度計（UH4150（株式会社日立ハイテクサイエンス製））を用いた。この平均反射率および平均透過率の測定結果を表３に示す。
【００５６】
【表３】
2020122057.tif 000005
【００５７】
表３に示す結果によれば、低屈折率のフッ素化領域を樹脂基材の表層部に形成することにより、フッ素化領域を形成しない比較例１よりも低反射率、高透過率を示し、光学的に優れた樹脂成形体が得られることが確認できた。
【産業上の利用可能性】
【００５８】
本発明の樹脂成形体は、耐油性が必要な樹脂ボトル、外装用フィルムや屋根材などの樹脂建材、キッチンなど油脂汚れの多い箇所に用いるフィルムや化粧板、外付け車載カメラや屋外設置型カメラ等に用いられるプラスチックレンズ、ヘッドランプカバー、樹脂ウインドウなどに適用して、汚れ防止、濁り防止、反射防止を実現できる。
【符号の説明】
【００５９】
１０…樹脂成形体
１１…樹脂基材
１２…フッ素化領域
【図１】
2020122057.tif 000006
【図２】
2020122057.tif 000007
【図３】
2020122057.tif 000008
【図４】
2020122057.tif 000009